(57)【要約】【課題】断熱性能に優れたペンタン発泡硬質ポリウレタンフォームを製造するためのポリオール組成物及びペンタン発泡硬質ポリウレタンフォームの製造方法を提供すること。【解決手段】ポリオール化合物及び発泡剤を含み、ポリイソシアネート成分と混合、反応させて硬質ポリウレタンフォームを形成するための硬質ポリウレタンフォーム用ポリオール組成物であって、前記発泡剤はペンタン類を含有するものであり、前記ポリオール化合物は結晶性ゼオライト及び両末端が一級水酸基であるグリコール化合物を含有することを特徴とする硬質ポリウレタンフォーム用ポリオール組成物。【選択図】なし【特許請求の範囲】
【請求項１】
ポリオール化合物及び発泡剤を含み、ポリイソシアネート成分と混合、反応させて硬質ポリウレタンフォームを形成するための硬質ポリウレタンフォーム用ポリオール組成物であって、
前記発泡剤はペンタン類を含有するものであり、
前記ポリオール化合物は結晶性ゼオライト及び両末端が一級水酸基であるグリコール化合物を含有することを特徴とする硬質ポリウレタンフォーム用ポリオール組成物。
【請求項２】
前記結晶性ゼオライトの含有量が、前記ポリオール組成物及び前記ポリイソシアネート成分の合計１００重量部に対して５〜３０重量部である請求項１記載の硬質ポリウレタンフォーム用ポリオール組成物。
【請求項３】
前記グリコール化合物の含有量が、ポリオール化合物合計１００重量部に対して５〜２０重量部である請求項１又は２記載の硬質ポリウレタンフォーム用ポリオール組成物。
【請求項４】
ポリオール化合物及び発泡剤を含むポリオール組成物とポリイソシアネート成分とを混合して発泡原液組成物とし、前記発泡原液組成物を発泡・硬化させる硬質ポリウレタンフォームの製造方法において、
前記発泡剤はペンタン類を含有するものであり、
前記ポリオール化合物は結晶性ゼオライト及び両末端が一級水酸基であるグリコール化合物を含有することを特徴とする硬質ポリウレタンフォームの製造方法。
【請求項５】
ポリオール化合物及び発泡剤を含むポリオール組成物とポリイソシアネート成分とを混合して発泡原液組成物とし、前記発泡原液組成物を発泡・硬化させる硬質ポリウレタンフォームの製造方法において、
前記発泡剤はペンタン類を含有するものであり、
前記ポリオール化合物は両末端が一級水酸基であるグリコール化合物を含有するものであり、
前記ポリイソシアネート成分は結晶性ゼオライトを含有することを特徴とする硬質ポリウレタンフォームの製造方法。
【発明の詳細な説明】
【技術分野】
【０００１】
本発明は、ペンタン類を発泡剤成分として使用し、断熱性能に優れた硬質ポリウレタンフォームを製造するためのポリオール組成物及び硬質ポリウレタンフォームの製造方法に関するものである。
【背景技術】
【０００２】
硬質ポリウレタンフォームは、断熱材、軽量構造材等として周知の材料である。かかる硬質ポリウレタンフォームは、ポリオール化合物、発泡剤を必須成分として含有するポリオール組成物とポリイソシアネート成分とを混合して反応させ、発泡、硬化させることにより形成される。
【０００３】
近年、省エネルギーの観点から、発泡後の硬質ポリウレタンフォームの熱伝導率を低減し、断熱性能を向上させることが重要な課題となっている。基本的に、硬質ポリウレタンフォームの断熱性能を向上するには、フォームセル内ガス成分の熱伝導率を低減することが重要であり、熱伝導率の低い気体成分でフォームセル内を満たすことが効果的手段とされてきた。このため、発泡剤として熱伝導率の低いＣＦＣ−１１等のフロン化合物が古くから使用されていた。しかし、ＣＦＣ化合物はオゾン層の破壊を引き起こすことから禁止され、ＨＣＦＣ−１４１ｂに切り換えられ、さらに２００４年からはオゾン層破壊係数がゼロであるＨＦＣ化合物への切り換えが行われているが、ＨＦＣ化合物は高価であるという問題を有する。
【０００４】
ＨＦＣ化合物等のハロゲン化炭化水素化合物に代えて、オゾン破壊係数がゼロであり、地球温暖化へ与える影響も極めて小さく、低コストの発泡剤としてｎ−ペンタン、ｉｓｏ−ペンタン、シクロペンタン等のペンタン類を水と併用する技術が公知である。しかし、ペンタン類は汎用的な硬質ポリウレタンフォーム用原料であるポリエーテルポリオールとの相溶性が悪く、プレミックス中への添加部数が制限される。また、例えばシクロペンタンの沸点は４９．３℃であり、従来使用されてきた常温沸点発泡剤であるＣＦＣ１１の２３．８℃や、ＨＣＦＣ１４１ｂの３２．０℃等と比較すると極めて高く、フォーム発泡効率の改善に際しては、従来のＣＦＣ１１やＨＣＦＣ１４１ｂ等を発泡剤として用いる場合に比べ、水分添加量の増加が必要不可欠である。したがって、このような構成においては熱伝導率の高い炭酸ガスがフォームセル内に高い比率で残存するため、硬質ポリウレタンフォームの断熱性能は悪化する傾向にある。
【０００５】
上記問題を鑑みて、フォームセル内の炭酸ガスを除去することにより硬質ポリウレタンフォームの断熱性能を向上する手段として、例えば特許文献１では、ゼオライト等から成る吸着剤を原料中に予め添加混合し、生成した炭酸ガスを吸着剤にて吸着除去し、フォームセル内をフロン系ガスで満たすことで断熱性能を向上させる方法が提案されている。
【０００６】
しかし、上記方法においては、ゼオライト等から成る吸着剤が炭酸ガスの吸着以上に水分を選択優先的に吸着し、ポリイソシアネート成分と水との反応が充分に起こらないため、ポリイソシアネート成分と水との反応熱に起因する発泡初期の発熱が少ない。したがって、沸点の高いペンタン類を発泡剤として用いた場合には、ペンタン類が充分に気化できず、フォーム発泡効率が低下するため、セル径分布が狭くボイドの少ないフォームを得ることができない。
【０００７】
また、例えば特許文献２、３では、発泡剤としてペンタン類と水を併用して得られた硬質ポリウレタンフォーム中に炭酸ガス吸着剤を一体発泡し、断熱性能に優れた硬質ポリウレタンフォームを得ることが提案されている。
【０００８】
しかし、上記方法においては、発泡剤成分として予め水を添加するものであるため、熱伝導率の大きい炭酸ガスがフォームセル内に高い比率で残存し、硬質ポリウレタンフォームの断熱性能を充分に向上させるものではない。
【特許文献１】特開昭５７−４９６２８号公報
【特許文献２】特開平８−１９６８６５号公報
【特許文献３】特開平１０−２６３３８８号公報
【発明の開示】
【発明が解決しようとする課題】
【０００９】
本発明の目的は、断熱性能に優れたペンタン発泡硬質ポリウレタンフォームを製造するためのポリオール組成物及びペンタン発泡硬質ポリウレタンフォームの製造方法を提供することにある。
【課題を解決するための手段】
【００１０】
本発明者らは、上記課題を解決すべく鋭意検討した結果、以下に示す組成物により上記目的を達成できることを見出し、本発明を完成するに至った。
【００１１】
すなわち、本発明の硬質ポリウレタンフォーム用ポリオール組成物は、ポリオール化合物及び発泡剤を含み、ポリイソシアネート成分と混合、反応させて硬質ポリウレタンフォームを形成するための硬質ポリウレタンフォーム用ポリオール組成物であって、前記発泡剤はペンタン類を含有するものであり、前記ポリオール化合物は結晶性ゼオライト及び両末端が一級水酸基であるグリコール化合物を含有することを特徴とする。
【００１２】
上記構成のポリオール組成物を使用して得られた硬質ポリウレタンフォームは、断熱性能に優れ、さらに経時的な断熱性能の悪化も抑制された硬質ポリウレタンフォームである。かかる効果が得られる理由は、ポリオール組成物に結晶性ゼオライトが含まれるため、ポリオール組成物中の水分を吸着除去し、熱伝導率の大きい炭酸ガスの発生を抑制し、さらにフォーム発泡後のフォームセル内に存在する炭酸ガスを吸着除去するためであると推測される。
【００１３】
また、ポリオール組成物中の水分が吸着除去された場合、ポリイソシアネート成分と水との反応熱に起因する発泡初期の発熱が少ないため、沸点の高いペンタン類を発泡剤として用いた場合、ペンタン類が充分に気化できず、フォーム発泡効率が低下することが考えられる。しかし、本発明では、反応性の高い一級水酸基を両末端に有するグリコール化合物をポリオール組成物中に含むため、ポリイソシアネート成分とグリコール化合物との反応が速やかに進行し、その反応熱によってフォーム発泡効率が低下することなくセル径分布が狭くボイドの少ないフォームが得られるものと推測される。
【００１４】
上述のポリオール組成物は、結晶性ゼオライトの含有量が、前記ポリオール組成物及び前記ポリイソシアネート成分の合計１００重量部に対して５〜３０重量部であることが好ましい。かかる範囲内でポリオール組成物に結晶性ゼオライトが含まれることにより、ポリオール組成物中の水分及びフォーム発泡後のフォームセル内に存在する炭酸ガスが好適に吸着除去される。
【００１５】
また、上述のポリオール組成物は、グリコール化合物の含有量が、ポリオール化合物合計１００重量部に対して５〜２０重量部であることが好ましい。かかる範囲内でポリオール組成物にグリコール化合物が含まれることにより、ポリイソシアネート成分とグリコール化合物との反応が速やかに進行し充分な反応熱が発生するため、フォーム発泡効率の低下が好適に抑制される。
【００１６】
別の本発明は、ポリオール化合物及び発泡剤を含むポリオール組成物とポリイソシアネート成分とを混合して発泡原液組成物とし、前記発泡原液組成物を発泡・硬化させる硬質ポリウレタンフォームの製造方法において、前記発泡剤はペンタン類を含有するものであり、前記ポリオール化合物は結晶性ゼオライト及び両末端が一級水酸基であるグリコール化合物を含有することを特徴とする硬質ポリウレタンフォームの製造方法に関する。
【００１７】
上記の構成により、断熱性能が高く、さらに経時的な断熱性能の悪化も抑制された硬質ポリウレタンフォームを製造することができる。なお、上記構成において、結晶性ゼオライトはポリオール組成物中に含まれるが、ポリイソシアネート成分に含まれるものであっても、断熱性能が高く、さらに経時的な断熱性能の悪化も抑制された硬質ポリウレタンフォームを製造することができる。
【発明を実施するための最良の形態】
【００１８】
本発明のポリオール化合物に含まれる結晶性ゼオライトは、アルミノ珪酸塩質の結晶材料であり、結晶中に微細な細孔を有し、化学組成によって結晶構造、吸着性能が変化する。結晶性ゼオライトは、ペレット形状のものやパウダー状のものがあるが、パウダー状の結晶性ゼオライトを使用した場合、ポリオール組成物中で凝集することなく分散するため好ましい。また、水分及び炭酸ガスを吸着除去するためには、結晶性ゼオライト中の細孔の孔径は０．３０ｎｍ〜１．２ｎｍのものが好ましく、０．４０ｎｍ〜１．２ｎｍのものがより好ましい。
【００１９】
上記結晶性ゼオライトの含有量は、ポリオール組成物及び前記ポリイソシアネート成分の合計１００重量部に対して５〜３０重量部であることが好ましく、１０〜２０重量部であることがより好ましい。結晶性ゼオライトの含有量がポリオール組成物及び前記ポリイソシアネート成分の合計１００重量部に対して５重量部未満であると、水分及び炭酸ガスが充分に吸着除去できない場合があり、３０重量部を超えると、発泡・硬化後の硬質ポリウレタンフォームのセル荒れが発生し、フォーム外観不良となる恐れがあると共に、結晶性ゼオライト自体の熱伝導率が気体成分に比べて高いため、フォームの断熱性能が悪化する傾向にある。
【００２０】
結晶性ゼオライトはモレキュラーシーブとして広く市販されており、例えばユニオン昭和社製のモレキュラーシーブ（吸着タイプ４Ａ、５Ａ及び１３Ｘ）が挙げられ、吸着タイプとしては５Ａ及び１３Ｘのものが好ましい。また、モレキュラーシーブに疎水処理したものも使用可能であり、市販品として例えばユニオン昭和社製モレキュラーシーブ（ＨｉＳｉｖ１０００，３０００）が挙げられる。
【００２１】
本発明のポリオール組成物に含まれるポリオール化合物は、両末端が一級水酸基であるグリコール化合物を含有する。該グリコール化合物として、特に平均分子量が４００以下のショートグリコールを使用した場合、ポリオール組成物中に含まれる一級水酸基の絶対数が充分に確保され、ポリイソシアネートとの反応により充分な反応熱が発生するため好ましい。グリコール化合物としては、例えば、エチレングリコール、ジエチレングリコール、１，４−ブタンジオール、プロピレングリコール、ジプロピレングリコール、平均分子量２００〜４００のポリエチレングリコール、トリエタノールアミン、ジエタノールアミン等が挙げられる。
【００２２】
上記グリコール化合物の含有量は、ポリオール化合物合計１００重量部に対して５〜２０重量部であることが好ましく、５〜１５重量部であることがより好ましい。グリコール化合物の含有量がポリオール化合物合計１００重量部に対して５重量部未満であると、ポリイソシアネートと反応する一級水酸基の絶対数が少なくなり、充分な反応熱が発生せず、フォーム発泡効率が低下する傾向にある。一方、２０重量部を越えるとフォームが脆くなり、圧縮強度等のフォーム強度が充分でない場合がある。
【００２３】
また、本発明のポリオール化合物においては、グリコール化合物の他、硬質ポリウレタンフォームの技術分野において公知のポリオールを限定なく使用することができる。ポリオールとしては、例えば芳香族ポリエステルポリオール、芳香族アミン系ポリエーテルポリオール、脂肪族アミン系ポリエーテルポリオールが挙げられる。
【００２４】
芳香族ポリエステルポリオールとしては、公知の樹脂発泡体用のものが限定なく使用可能であり、例えば、テレフタル酸、フタル酸、イソフタル酸等のフタル酸類やトリメリット酸等とエチレングリコール、ジエチレングリコール、１，４−ブタンジオール、ジプロピレングリコール、ポリオキシアルキレングリコール等の多価アルコールとの水酸基末端のエステルポリオールが挙げられる。芳香族ポリエステルポリオール化合物の平均官能基数は、ポリオール組成物の粘度上昇を抑制する見地から、２〜３であることが好ましく、２〜２．５であることがより好ましい。また芳香族ポリエステルポリオールの水酸基価は、ポリオール組成物の粘度上昇を抑制し、発泡・硬化後の硬質ポリウレタンフォームのフォーム強度を確保する等の見地から、２００〜４５０ｍｇＫＯＨ／ｇであることが好ましく、２００〜３００ｍｇＫＯＨ／ｇであることがより好ましい。また、芳香族濃度は、断熱性能を向上する見地から、２０％以上であることが好ましい。
【００２５】
また、上記芳香族ポリエステルポリオールの配合量が、ポリオール化合物合計１００重量部に対して３０〜７０重量部、さらに３５〜６０重量部であると、フォームの断熱性能及び難燃性能が向上するため好ましい。
【００２６】
芳香族アミン系ポリエーテルポリオールは、芳香族ジアミンを開始剤としてエチレンオキサイド、プロピレンオキサイド、ブチレンオキサイド等の環状エーテル化合物を開環付加させたポリオール化合物である。開始剤である芳香族ジアミンとしては、公知の芳香族ジアミンを限定なく使用することができる。具体的には２，４−トルエンジアミン、２，６−トルエンジアミン、ジエチルトルエンジアミン、４，４’−ジアミノジフェニルメタン、ｐ−フェニレンジアミン、ｏ−フェニレンジアミン、ナフタレンジアミン等が例示される。これらの中で、得られる硬質ポリウレタンフォームの断熱性と強度等の特性が優れている点でトルエンジアミン（２，４−トルエンジアミン、２，６−トルエンジアミン又はこれらの混合物）の使用が好ましい。
【００２７】
芳香族アミン系ポリエーテルポリオールの水酸基価は、ポリオール組成物の粘度上昇を抑制し、発泡・硬化後の硬質ポリウレタンフォームのフォーム強度を確保する等の見地から、３００〜６００ｍｇＫＯＨ／ｇであることが好ましく、４００〜５５０ｍｇＫＯＨ／ｇであることがより好ましい。また、芳香族ポリエステルポリオールの配合量は、ポリオール化合物合計１００重量部に対して１０〜４０重量部、さらに１０〜３０重量部であると、フォームの断熱性能及び難燃性能が向上するため好ましい。
【００２８】
脂肪族アミン系ポリエーテルポリオールとしては、アルキレンジアミン系ポリオールや、アルカノールアミン系ポリオールが例示される。これらのポリオール化合物は、アルキレンジアミンやアルカノールアミンを開始剤としてエチレンオキサイド、プロピレンオキサイドの少なくとも１種を開環付加させた末端水酸基の多官能ポリオール化合物である。アルキレンジアミンとしては、公知の化合物が限定なく使用できる。具体的にはエチレンジアミン、プロピレンジアミン、ブチレンジアミン、ヘキサメチレンジアミン、ネオペンチルジアミン等の炭素数が２〜８のアルキレンジアミンの使用が好適である。これらの中でも、炭素数の小さなアルキレンジアミンの使用がより好ましく、特にエチレンジアミン、プロピレンジアミンを開始剤としたポリオール化合物の使用が好ましい。アルキレンジアミン系ポリオールにおいては、開始剤であるアルキレンジアミンは単独で使用してもよく、２種以上を併用してもよい。アルカノールアミンとしては、モノエタノールアミン、ジエタノールアミン等が例示される。
【００２９】
脂肪族アミン系ポリエーテルポリオールの水酸基価は、ポリオール組成物の粘度上昇を抑制し、発泡・硬化後の硬質ポリウレタンフォームのフォーム強度を確保する等の見地から、５００〜８５０ｍｇＫＯＨ／ｇであることが好ましく、６００〜８１０ｍｇＫＯＨ／ｇであることがより好ましい。また、芳香族ポリエステルポリオールの配合量は、ポリオール化合物合計１００重量部に対して１０〜５０重量部、さらに１０〜４０重量部であると、フォームの断熱性能及び難燃性能が向上するため好ましい。
【００３０】
本発明のポリオール組成物には、架橋剤を添加してもよい。架橋剤としてはポリウレタンの技術分野において使用される低分子量多価アルコールが使用可能である。具体的には、トリメチロールプロパン、グリセリン、ペンタエリスリトール等が例示される。
【００３１】
本発明の硬質ポリウレタンフォームの製造に際しては、当業者に周知の触媒、整泡剤、難燃剤、低粘度化助剤、着色剤、酸化防止剤等が使用可能である。
【００３２】
触媒としては、トリエチレンジアミン、Ｎ−メチルモルホリン、Ｎ，Ｎ，Ｎ’，Ｎ’−テトラメチルエチレンジアミン、Ｎ，Ｎ，Ｎ’，Ｎ’−テトラメチルヘキサメチレンジアミン（カオライザーＮｏ．１）、ジアザビシクロウンデセン（ＤＢＵ）、Ｎ，Ｎ−ジメチルシクロヘキシルアミン（ポリキャット−８）等の第３級アミン類を使用することが好ましい。特に、Ｎ，Ｎ，Ｎ’，Ｎ’−テトラメチルヘキサメチレンジアミンを用いることが好ましい。
【００３３】
本発明においては、上記ウレタン化反応促進触媒に加えてポリウレタン分子の構造において難燃性向上に寄与するイソシアヌレート結合を形成する三量化触媒の使用も好ましく、例えば酢酸カリウム、オクチル酸カリウム（商品名ペルロン９５４０）等の脂肪族カルボン酸カリウム塩や第４級アンモニウム塩が例示できる。第４級アンモニウム塩としては、従来公知のものは限定なく使用可能であり、例えば、テトラメチルアンモニウムクロライド等のテトラアルキルアンモニウムハロゲン化物、水酸化テトラメチルアンモニウム塩等のテトラアルキルアンモニウム水酸化物、テトラメチルアンモニウム２−エチルヘキサン酸塩、２−ヒドロキシプロピルトリメチルアンモニウムギ酸塩、２−ヒドロキシプロピルトリメチルアンモニウム２−エチルヘキサン酸塩等のテトラアルキルアンモニウム有機酸塩等が挙げられる。
【００３４】
本発明においては、イソシアヌレート結合生成を促進する三量化触媒とウレタン結合生成を促進するアミン触媒とを併用することが好ましい。特に、三量化触媒としてオクチル酸カリウム及び／又は第４級アンモニウム塩を用い、アミン触媒としてＮ，Ｎ−ジメチルシクロヘキシルアミンを用いることが好ましい。三量化触媒としてオクチル酸カリウムと第４級アンモニウム塩とを併用する場合、その配合重量比は前者／後者＝１／２〜２／１であることが好ましい。また、アミン触媒と三量化触媒とを併用する場合、その配合重量比はアミン触媒／三量化触媒＝１０／３〜２０／１であることが好ましい。
【００３５】
本発明においては、さらに難燃剤を添加することも好ましい態様であり、好適な難燃剤としては、ハロゲン含有化合物、有機リン酸エステル類、水酸化アルミニウム等の金属化合物が例示される。
【００３６】
有機リン酸エステル類は、可塑剤としての作用も有し、従って硬質ポリウレタンフォームの脆性改良の効果も奏することから、好適な添加剤である。またポリオール組成物の粘度低下効果も有する。かかる有機リン酸エステル類としては、リン酸のハロゲン化アルキルエステル、アルキルリン酸エステルやアリールリン酸エステル、ホスホン酸エステル等が使用可能であり、具体的にはトリス（β−クロロエチル）ホスフェート（ＣＬＰ、大八化学製）、トリス（β−クロロプロピル）ホスフェート（ＴＭＣＰＰ、大八化学製）、トリブトキシエチルホスフェート（ＴＢＸＰ，大八化学製）、トリブチルホスフェート、トリエチルホスフェート、クレジルフェニルホスフェート、ジメチルメチルホスホネート等が例示でき、これらの１種以上が使用可能である。有機リン酸エステル類の添加量はポリオール化合物の合計１００重量部に対して４０重量部以下であることが好ましく、より好ましくは１０〜２０重量部である。この範囲を越えると可塑化効果、難燃効果が十分に得られなかったり、フォームの機械的特性が低下する等の問題が生じる場合が発生する。
【００３７】
発泡剤として使用するペンタン類は、ｎ−ペンタン、イソペンタン、シクロペンタンから１種以上を適宜選択して使用する。
【００３８】
ポリオール組成物と混合、反応させて硬質ポリウレタンフォームを形成するポリイソシアネート化合物としては、取扱の容易性、反応の速さ、得られる硬質ポリウレタンフォームの物理特性が優れていること、低コストであること等から、液状ＭＤＩを使用する。液状ＭＤＩとしては、クルードＭＤＩ（ｃ−ＭＤＩ）（スミジュール４４Ｖ−１０，スミジュール４４Ｖ−２０等（住化バイエルウレタン社製）、ミリオネートＭＲ−２００（日本ポリウレタン工業））、ウレトンイミン含有ＭＤＩ（ミリオネートＭＴＬ；日本ポリウレタン工業製）等が使用される。液状ＭＤＩに加えて、他のポリイソシアネート化合物を併用してもよい。併用するポリイソシアネート化合物としては、ポリウレタンの技術分野において周知のポリイソシアネート化合物は限定なく使用可能である。
【００３９】
本発明の硬質ポリウレタンフォームの製造においては、イソシアネート基と活性水素基の当量比（ＮＣＯ  ｉｎｄｅｘ）は、１．１〜１．８であることが好ましく、より好ましくは１．１〜１．５である。
【００４０】
本発明のポリオール組成物及び硬質ポリウレタンフォームの製造方法は、例えばスラブストックフォーム、サンドイッチパネル等の連続生産されるフォームの製造に使用可能である。
【００４１】
本発明の硬質ポリウレタンフォームの製造方法を、両面に紙面材を積層した断熱パネルの製造を例として説明する。本発明の硬質ポリウレタンフォームの製造方法においては、一般にスラブフォームやサンドイッチパネルを製造するのに使用される、面材供給装置、コンベア装置、ポリオール組成物とポリイソシアネート成分とを混合して下面材上に供給する発泡機（ミキサー）、加熱オーブン、及び連続状に形成された硬質ポリウレタンフォームを適宜の長さに裁断する裁断機を備えた公知の連続発泡装置を使用することができる。
【００４２】
サンドイッチパネルの製造工程は、一般的には以下の工程から構成される。
１）下紙面材を原反ロールから巻き戻してコンベアに供給する。  
２）下紙面材上に、発泡機にてポリオール組成物とポリイソシアネート成分とを混合して形成された発泡原液組成物を、紙面材の幅方向に均一に供給する。  
３）上紙面材を供給する。上面材供給後にニップロール等のニップ装置を通過させて発泡原液組成物液の幅方向への拡散、液の厚さの均一化、上下面材と発泡原液組成物の親和等を行う。  
４）加熱オーブンに送り込んで加熱し、発泡・硬化反応を行わせて両面に紙面材が積層された硬質ポリウレタンフォームとする。所定の厚さにするために、フォームの上下面を押さえるダブルコンベアを使用してもよい。  
５）加熱オーブンから連続的に出てくる硬質ポリウレタンフォームを、裁断機にて所定長さに裁断する。
【００４３】
硬質ポリウレタンフォームサンドイッチパネルは、幅が１３００ｍｍ以下、厚さが薄物の場合には１０〜６０ｍｍ、厚物の場合には６０〜１５０ｍｍであり、用途に応じて適宜設定される。使用する面材は特に限定されるものではないが、紙面材の場合には０．３〜２．０ｍｍの厚さのクラフト紙が使用される。
【実施例】
【００４４】
＜使用原料＞
（１）ポリオール化合物
・ポリオールＡ：エチレンジアミンのＰＯ付加体（旭硝子社製、水酸基価７６０ｍｇＫＯＨ／ｇ）
・ポリオールＢ：芳香族ポリエステルポリオール（日立化成ポリマー社製、水酸基価２５０ｍｇＫＯＨ／ｇ、官能基数２、芳香族濃度２４．０％）
・ポリオールＣ：トルエンジアミンのＥＯ及びＰＯ付加体（旭硝子社製、水酸基価４５０ｍｇＫＯＨ／ｇ）
・グリコールＡ：エチレングリコール（日曹油化工業社製、水酸基価１８００ｍｇＫＯＨ／ｇ）
・グリコールＢ：ジエチレングリコール（日曹油化工業社製、水酸基価１０６０ｍｇＫＯＨ／ｇ）
・グリコールＣ：ジプロピレングリコール（旭電化工業社製、水酸基価８４０ｍｇＫＯＨ／ｇ）
・グリコールＤ：ポリエチレングリコール２００（第一工業製薬社製、水酸基価５６１ｍｇＫＯＨ／ｇ）
・グリコールＥ：ポリエチレングリコール４００（第一工業製薬社製、水酸基価２８１ｍｇＫＯＨ／ｇ）
（２）結晶性ゼオライト
・モレキュラーシーブ５Ａ（ユニオン昭和社製）
・モレキュラーシーブ１３Ｘ（ユニオン昭和社製）
・モレキュラーシーブ  ＨｉＳｉｖ３０００（疎水性処理品：ユニオン昭和社製）
（３）難燃剤（可塑剤）：ＴＭＣＰＰ（大八化学工業社製）
（４）整泡剤：ＳＨ−１９３：シリコン系界面活性剤（東レ・ダウコーニングシリコン社製）
（５）アミン触媒：Ｎ，Ｎ，Ｎ’，Ｎ’−テトラメチルヘキサメチレンジアミン（カオライザーＮｏ．１、花王社製）
（６）三量化触媒：オクチル酸カリウム（ペルロン９５４０、ペルロン社製）
（７）発泡剤：シクロペンタン
（８）ポリイソシアネート化合物：スミジュール４４Ｖ−２０（住化バイエルウレタン社製）
＜硬質ポリウレタンフォームの製造例＞
（実施例１〜１１、比較例１〜２）
表１に記載した組成のポリオール組成物に、結晶性ゼオライト（モレキュラーシーブ）をそれぞれ添加し、充分に混合した後、サンドイッチパネル連続製造ラインにてミキサーによりポリイソシアネート成分と混合して発泡原液組成物とし、この発泡原液組成物をクラフト紙面材上に撒布した後に同じ材料の上面材を供給してサンドイッチ状態とし、発泡、硬化させて幅１３００ｍｍ以下，厚さ１０〜１５０ｍｍの硬質ポリウレタンフォームサンドイッチパネルを得た。
【００４５】
【表１】
2009035686.tif 000002
【００４６】
＜測定及び評価方法＞
（１）熱伝導率
熱伝導率測定装置ＡＵＴＯ−Λ  ＨＣ−０７４（英弘精機社製）を使用し、測定条件は、ＪＩＳ  Ａ  ９５１１に準拠して熱伝導率（ｗ／ｍｋ）を測定した。
（２）フォームセル内ガス組成
フォーム裁断後に寸法測定を実施し、その後アルミ蒸着フィルムにサンプルを挿入しヒートシールを実施する。真空ポンプにより２分間吸引して空気を除去し、その後フォームを潰す。７０℃の雰囲気下でサンプルを１０分間放置後、ガスを採取し、これをガスクロマトグラフィーＧＣ−２０１４（島津社製）を使用してガス組成の分析を行った。
（３）フォーム密度
上記硬質ポリウレタンフォームの製造例にて得た幅１３００ｍｍ以下，厚さ１０〜１５０ｍｍの硬質ポリウレタンフォームサンドイッチパネルのコア部分から１００×１００×１００（ｍｍ）のサンプルを切り出し、重量を測定することにより密度を求めた。
（４）フォーム外観
発泡・硬化後に得られた硬質ポリウレタンフォームのフォーム状態を目視にて確認した。○は収縮等による寸法変化が無い場合、×は寸法変化がある場合を示す。また、発泡・硬化後に得られた硬質ポリウレタンフォームのセル状態を目視にて確認した。○はボイドが殆ど発生せず、セル荒れが確認されなかった場合、×はボイドが発生し、セル荒れが確認された場合を示す。測定結果を表２に示す。
【００４７】
【表２】
2009035686.tif 000003
【００４８】
結晶性ゼオライトを含有するポリオール組成物及びポリイソシアネート成分を混合し、発泡・硬化後に得られる実施例１〜１１の硬質ポリウレタンフォームは、フォームセル内ガス組成を測定した場合、フォーム発泡後１日経過時、さらにフォーム発泡後３０日経過時のいずれにおいても、フォームセル内の炭酸ガス組成比が結晶性ゼオライトを含有しない比較例１の硬質ポリウレタンフォームに比べて低下する傾向にあることがわかる。フォームセル内の炭酸ガス組成比が低下するために、比較例１〜２で得られる硬質ポリウレタンフォームに比べて、実施例１〜１１で得られる硬質ポリウレタンフォームは断熱性能が向上している。また、比較例２で得られる硬質ポリウレタンフォームは、ポリオール組成物中にグリコール化合物を含有しないために、反応初期の発熱が少なく、フォーム発泡効率が低下し、セル荒れによりセル径分布が狭くボイドの少ないフォームが得られなかった。一方、実施例１〜１１の硬質ポリウレタンフォームは、セル荒れによる外観不良が発生することなく、セル径分布が狭くボイドの少ないフォームが得られた。